(57)【特許請求の範囲】
【請求項１】
スチリルピリジニウム色素類、ポリジアセチレン類、ポリ１，６−ジ（ｎ−カルバゾイル)−２，４−ヘキサジエン:Ｐｏｌｙ（ＤＣＨＤ）、アントラセン、テトラセン、ペンタセン、コロネン、フタロシアニン類、ポルフィリン類から選択される１種又は２種以上の微結晶が分散媒中に分散されている有機微結晶分散系に、磁場と電場を同時に印加することにより、直交する３つの結晶軸に関して結晶が異方性配向させることを特徴とする有機微結晶の配向制御方法。
【請求項２】
前記磁場と前記電場を互いに交差する方向に印可することを特徴とする請求項１記載の有機微結晶の配向制御方法。
【請求項３】
前記分散媒として、誘電率の低い有機溶剤を用いることを特徴とする請求項１又は２に記載の有機微結晶の配向制御方法。
【請求項４】
前記異方性配向させた後固化することを特徴とする請求項１乃至３のいずれか１項に記載の有機微結晶の配向制御方法。
【請求項５】
前記分散媒として、光により架橋硬化が行われるアルキルアクリル酸のモノマーまたはオリゴマーを用いることを特徴とする請求項１乃至４のいずれか１項に記載の有機微結晶の配向制御方法。
【請求項６】
前記モノマーとして、炭素数７以上のアルキル基を有するオクチルアクリル酸、ラウリルアクリル酸、ラウリルメタクリル酸の直鎖または分枝鎖状の長鎖アルキルアクリル酸やエチレングリコキシアクリル酸、フッ素化アルキルアクリル酸のジアクリル酸やハロゲン原子、アルコキシ基の各種の置換基を有するアルキルアクリル酸あるいはアルキルメタクリル酸類のいずれかを用いることを特徴とする請求項５記載の有機微結晶の配向制御方法。
【請求項７】
前記モノマーとして、アルキルアクリル酸モノマーとジアクリル酸モノマー誘導体を併用することを特徴とする請求項５記載の有機微結晶の配向制御方法。
【請求項８】
前記分散媒は分散系における分散状態を破壊しないものと光重合開始剤を用いて混合することを特徴とする請求項１乃至７のいずれか１項に記載の有機微結晶の配向制御方法。
【請求項９】
前記分散媒として、２，２，−アゾビスイソブチロニトリル（ＡＩＢＮ）のアゾ化合物、過酸化ベンゾイル（ＢＰＯ）の過酸化物、トリクロロアセトフェノン、トリス(トリクロロメチル)−５−トリアジンのボリハロゲン化合物、２，４，６−トリメチルベンゾイルジフェニルホスフィンオキシドのアシルホスフィンオキシド化合物、ベンゾインアルキルエーテル、ベンゾフェノンのケトン類、ビスペンタジエチルチタニウムジ（ベンタフルオロフェニル）の有機金属化合物のいずれかを用いることを特徴とする請求項５記載の有機微結晶の配向制御方法。
【請求項１０】
スチリルピリジニウム色素類、ポリジアセチレン類、ポリ１，６−ジ（ｎ−カルバゾイル)−２，４−ヘキサジエン:Ｐｏｌｙ（ＤＣＨＤ）、アントラセン、テトラセン、ペンタセン、コロネン、フタロシアニン類、ポルフィリン類から選択される１種又は２種以上の微結晶が、磁場と電場を同時に印加することにより直交する３つの結晶軸に関して異方性配向され、分散媒とする高分子中に分散固定されていることを特徴とする有機微結晶配向分散体。
【請求項１１】
前記磁場と前記電場を互いに交差する方向に印可することを特徴とする請求項１０記載の有機微結晶配向分散体。
【請求項１２】
前記分散媒として、誘電率の低い有機溶剤を用いることを特徴とする請求項１０又は１１に記載の有機微結晶配向分散体。
【請求項１３】
前記異方性配向させた後固化することを特徴とする請求項１０乃至１２のいずれか１項に記載の有機微結晶配向分散体。
【請求項１４】
前記分散媒として、光により架橋硬化が行われるアルキルアクリル酸のモノマーまたはオリゴマーを用いることを特徴とする請求項１０乃至１３のいずれか１項に記載の有機微結晶配向分散体。
【請求項１５】
前記モノマーとして、炭素数７以上のアルキル基を有するオクチルアクリル酸、ラウリルアクリル酸、ラウリルメタクリル酸の直鎖または分枝鎖状の長鎖アルキルアクリル酸やエチレングリコキシアクリル酸、フッ素化アルキルアクリル酸のジアクリル酸やハロゲン原子、アルコキシ基の各種の置換基を有するアルキルアクリル酸あるいはアルキルメタクリル酸類のいずれかを用いることを特徴とする請求項１４記載の有機微結晶配向分散体。
【請求項１６】
前記モノマーとして、アルキルアクリル酸モノマーとジアクリル酸モノマー誘導体を併用することを特徴とする請求項１４記載の有機微結晶配向分散体。
【請求項１７】
前記分散媒は分散系における分散状態を破壊しないものと光重合開始剤を用いて混合することを特徴とする請求項１０乃至１６のいずれか１項に記載の有機微結晶配向分散体。
【請求項１８】
前記分散媒として、２，２，−アゾビスイソブチロニトリル（ＡＩＢＮ）のアゾ化合物、過酸化ベンゾイル（ＢＰＯ）の過酸化物、トリクロロアセトフェノン、トリス(トリクロロメチル)−５−トリアジンのボリハロゲン化合物、２，４，６−トリメチルベンゾイルジフェニルホスフィンオキシドのアシルホスフィンオキシド化合物、ベンゾインアルキルエーテル、ベンゾフェノンのケトン類、ビスペンタジエチルチタニウムジ（ベンタフルオロフェニル）の有機金属化合物のいずれかを用いることを特徴とする請求項１４記載の有機微結晶配向分散体。
【発明の詳細な説明】
【技術分野】
【０００１】
本発明は、有機化合物の微結晶（以下、有機微結晶とする）を直交する３つの結晶軸に関して異方性配向制御する方法並びに、その方法で製造された有機微結晶配向分散体に関するものである。さらに詳しくは、磁場と電場を同時に印加することにより、有機微結晶の３つの結晶軸に関して異方性配向を誘起させる方法、並びにその方法で製造された直交した３つの結晶軸に関して結晶が異方性配向されて、高分子分散媒中に分散固定されていることを特徴とする有機微結晶分散体に関するものである。
【背景技術】
【０００２】
有機色素や有機顔料などの有機化合物の微結晶が分散した分散系の材料は、電気的、磁気的、光学的な異方性と分散系全体としての等方性を有しており、誘電体、磁性体、カラーフィルタ−、有機二次非線形光学材料、三次元ディスプレイなど様々な光学・表示材料としての利用が期待されている。
【０００３】
この出願の発明者らは、二次非線形光学結晶を用いた有機微結晶分散系に注目し、二次非線形光学効果による第二高調波を利用するという全く新しい原理に基づく三次元画像の表示方法と立体ディスプレイを考案した（特許文献１）。
【０００４】
また、偏光カラーフィルターの材料として、この有機色素や有機顔料の有機微結晶分散系に注目し、透過率や偏光機能の向上を図ることのできる、有機色素または有機顔料微粒子の分散系からなる新しい偏光カラーフィルターとその製造方法を提案した（特許文献２）。
【０００５】
さらに、有機色素や有機顔料の微結晶を、置換基を有していてもよいアルキルアクリル酸のモノマーまたはオリゴマーの固定用分散媒に混合し、磁場または電場印加による異方性配向を誘起させて光硬化により固定化することを特徴とする有機微結晶配向分散体の製造方去を提案した（特許文献３）。
【０００６】
一般的に有機色素や有機顔料などの有機結晶は、有機分子が三次元的な周期性を持って規則正しく配列してできていることから、その微結晶も三次元的な異方性を有している。したがって、物性を外部信号として効率的に取り出すためには、通常は方向が揃っていない個々の微結晶の向きを制御することが重要である（図１）。
【０００７】
これまで微結晶の配向制御の方法としては、電場（特許文献４、非特許文献１〜３）あるいは磁場（特許文献５〜８、非特許文献４）を印加することにより異方性を制御する手法が知られている（図２）。
【０００８】
電場印加による配向制御は、結晶が電気双極子を有する場合、電場を印加することにより微結晶が電場に沿って配向する現象を利用するものである。
【０００９】
磁場印加による配向制御は、外部磁場により結晶に反磁性磁気双極子が誘起される場合、外部磁場と誘起反磁性磁気双極子との反発作用により、結晶が配向する現象を利用している。
【００１０】
しかしながら、これらの電場あるいは磁場を印加する方法では、結晶の直交する３つの結晶軸のうち、１つの軸についてのみ結晶の向きを揃えることができるにすぎず、結晶の直交する３つの結晶軸のすべてに関して結晶の方向の制御を実現する手法は依然として未踏のものであった。
【特許文献１】特開２００３−２８７７１１号公報
【特許文献２】特願２００２−２７６１７９号出願、特開２００４−１０９９５１号公報
【特許文献３】特願２００４−２４５９４７号出願、特開２００５−１７１２２１号公報
【特許文献４】特願２００４−１０３０３９号出願、特開２００５−２８８２１４号公報
【特許文献５】特願平７−９９８９５号出願、特開平８−２１３２３３号公報、特許３５７６２６３号公報
【特許文献６】特願平８−１３４３２０号出願、特開平９−２９７３３０号公報、特許３５７７３８８号公報
【特許文献７】特願２００３−３４９３５２号出願、特開２００５−１１３２０５号公報
【特許文献８】特願２００５−７６１１０号出願、特開２００５−２９７５５６号公報
【非特許文献１】S. Fujita, H. Kasai, S. Okada, H. Oikawa, T. Fukuda, H. Matsuda, S. K. Tripathy, H. Nakanishi, Jpn. J. Appl. Phys. 1999, 38, L659-L661.
【非特許文献２】H. Oikawa, S. Fujita, H. Kasai, S. Okada, S. K. Tripathy, H. Nakanishi, Colloids and Surfaces A: Physicochem. Eng. Aspects 2000, 169, 251-258.
【非特許文献３】T. Onodera, M. Yoshida, S. Okazoe, S. Fujita, H. Kasai, S. Okada, H. Oikawa, H. Nakanishi, Int. J. Nanoscience 2002, 1, 737-741.
【非特許文献４】Y. Kaneko, T. Fukuda, T. Onodera, H. Kasai, S. Okada, H. Oikawa, H. Nakanishi, H. Matsuda, Jpn. J. Appl. Phys. 2003, 42, L1343-L1345.
【発明の開示】
【発明が解決しょうとする課題】
【００１１】
この出願の発明は上記の背景によりなされたものであって、誘電体、磁性体、カラ−フィルタ−や有機二次非線形光学材料、様々な光学・表示材料としての利用が期待されている、有機色素または有機顔料などの有機化合物の微結晶分散系からなる新しい有機微結晶配向分散共重合体を製造するために重要な、有機微結晶の直交する３つの結晶軸に関して異方性を制御する方法を提供することを課題としている。
【００１２】
この出願の発明は、上記の課題を解決するものとして、第1には、有機化合物の微結晶が分散媒中に分散されている有機微結晶分散体に、磁場と電場を同時に印加することにより、有機微結晶が直交する３つの結晶軸に関して異方性配向することを特徴とする有機微結晶の配向制御法を提供する。
【００１３】
電場印加による誘起微結晶の配向制御は結晶の電気双極子に基づくものと考えられるが、その起源は結晶を構成する有機分子の分子分極やイオン性分極、あるいは微結晶表面の帯電によるものと推測される。
【００１４】
磁場印加による配向制御は誘起反磁性磁気双極子に基づくものと考えられるが、その起源は有機分子中の芳香環や不飽和結合のパイ電子の流れにより誘起される磁気双極子であると推測される。
【００１５】
したがって一般的にはこれら二つの双極子は結晶中で互いに独立しており、外部電場と外部磁場の２つの外場を制御することにより、直交する３つの結晶軸すべてに関して微結晶の配向を制御することが可能となる（図３）。
【００１６】
本発明に係る有機微結晶の配向制御方法は、より具体的には、有機化合物の微結晶が分散媒中に分散されている有機微結晶分散系に、磁場と電場を同時に印加することにより、直交する３つの結晶軸に関して結晶が異方性配向させることを特徴とする。
【００１７】
また、本発明に係る有機微結晶配向分散体は、有機化合物の微結晶が、磁場と電場を同時に印加することにより直交する３つの結晶軸に関して異方性配向され、分散媒とする高分子中に分散固定されていることを特徴とする。
【００１８】
上記のとおりのこの出願の発明によって、誘電体、磁性体、カラ−フィルタ−や有機二次非線形光学材料、様々な光学・表示材料としてとして有用な、有機色素または有機顔料微粒子の分散系からなる新しい有機微結晶配向分散体の製造に必要な有機微結晶の直交する３つの結晶軸の配向制御法が提供される。
【発明を実施するための最良の形態】
【００１９】
以上のとおりこの出願の発明の有機微結晶の配向制御法は、図３に模式的に例示したように、有機化合物の微結晶分散系に対して、磁場と電場を同時に印加することにより誘起される微結晶の異方性配向効果を利用する。
【００２０】
このような特徴を有するこの出願の発明について、以下のその実施の形態について説明する。
【００２１】
まずこの出願の発明においては、有機化合物は、結晶性であれば特に制限はないが、好ましくは有機色素あるいは有機顔料、たとえば液晶ディスプレイに用いられるカラーフィルター用の色素や顔料、二次非線形光学材料用の色素、有機電界発光素子用の発光色素、蛍光色素をはじめとして各種のものであってよい。好ましくは、全てのスチリルピリジニウム色素類：例えばDAST、ポリジアセチレン類、ポリ1,6一ジ(n一カルバゾイル)−2,4−ヘキサジエン:Poly(DCHD)、多環芳香族化合物(アントラセン、テトラセン、ペンタセン、コロネン)、フタロシアニン類、ポルフィリン類等が挙げられる。これらの有機色素や有機顔料のナノサイズの微結晶、つまり、この出願の発明においては、一般的には数ナノメーター（nm）から１ミクロン(l000nm)以下のサイズの微結晶が分散媒中に安定に分散されたコロイド分散液が用いられるが、短時間でも分散状態が維持できるのであれば、１ミクロンより大きな結晶であってもよく、好ましくは１―２００ミクロンのサイズである。
【００２２】
ここで、分散媒としては、上記有機化合物の微結晶を溶解せず分散させることができるものであれば特に限定されることはないが、誘電率の低い有機溶剤が好ましい。例えば、デカリンや流動パラフィンなどの炭化水素系溶剤が主に用いられる。また、以下に説明する固定化用の媒体であってもよい。即ち、分散媒中に分散固定した有機微結晶配向分散体とする場合には、固定化用の媒体が用いられる。この場合の固定化用の媒体としては、置換基を有していてもよいアルキルアクリル酸のモノマーまたはオリゴマーであって、なかでも光により架橋硬化が行われるものが用いられる。モノマーの具体例としては、全てのアクリル酸エステル類を含み、例えば、炭素数7以上のアルキル基を有するオクチルアクリル酸、ラウリルアクリル酸、ラウリルメタクリル酸等の直鎖または分枝鎖状の長鎖アルキルアクリル酸や、エチレングリコキシアクリル酸、フッ素化アルキルアクリル酸等のジアクリル酸やハロゲン原子、アルコキシ基等の各種の置換基を有する、アルキルアクリル酸あるいはアルキルメタクリル酸類が望ましい。ここでアルキルアクリル酸モノマーと例えばジアクリル酸モノマー誘導体を併用することで光硬化する率が向上し効率良く固定化される。ジアクリル酸モノマー誘導体の使用量としてはアルキルアクリル酸モノマーに対して数％が好ましく、例えば１〜２％が好適である。以上これらの分散媒は分散系における分散状態を破壊しない範囲と種類のものと光重合開始剤を用いて混合される。
【００２３】
光重合開始剤としては、例えば、2,2,−アゾビスイソブチロニトリル(AIBN)等のアゾ化合物、過酸化ベンゾイル(BPO)等の過酸化物、トリクロロアセトフェノン、トリス(トリクロロメチル)−5−トリアジン等のボリハロゲン化合物、2,4,6−トリメチルベンゾイルジフェニルホスフィンオキシド等のアシルホスフィンオキシド化合物、ベンゾインアルキルエーテル、ベンゾフェノン等のケトン類、ビスペンタジエチルチタニウムジ(ベンタフルオロフェニル)等の有機金属化合物が挙げられる。
【００２４】
この出願の発明は、このような分散媒中に分散された状態で、磁場と電場を同時に印加し、微結晶に異方性配向を誘起させるものである。または、以上のような混合の状態で．磁場と電場を同時に印加し、微結晶に無力性配向を誘起させて前記固定化用の媒体を固化させるものである。これによって、硬化後は、透明であり、さらに加工性も優れたポリマーを得ることができる。
【００２５】
この場合の磁場については、その磁界方向、磁場強度は適宜であってよく、磁場強度は大きいほどよい。結晶が配向する効果は結晶の誘起磁気双極子の大きさに依存するので、一般的には結晶が大きいほど必要な磁場強度は小さくてよい。たとえば、数百ミクロンの大きさの結晶の場合は、永久磁石による数百ミリテスラから、電磁石による数テスラで十分であり、１ミクロン以下の結晶の場合は超電導マグネットによる数十テスラ程度の磁場を適用する。
【００２６】
電場については、交流(AC)、直流(DC)のどちらを印加してもよいが、電場の強度が大きいほど結晶の配向の程度は大きくなる。直流では電極間の電場強度１−３KV/cm、交流の場合は、電場強度１−１０KV/cm、周波数１０−１００００Hzが好ましいが、これに限定されるものではない。
【００２７】
以上のようなこの出願の発明によって、磁場と電場を同時に印加することにより、直交する３つの結晶軸に関して結晶が異方性配向することを特徴とする有機微結晶の配向制御法と、直交する３つの結晶軸に関して異方性配向され、分散媒とする高分子中に分散固定されていることを特徴とする有機微結晶配向分散体が実現される。
【００２８】
この出願の発明が提供する有機微結晶配向分散体は、直交する３つの結晶軸に関して異方性を有しているという従来にない異方性材料を提供するものである。すなわち、この異方性材料について、本願の発明者は鋭意研究の結果、以上のような有機微結晶配向分散体が製造できることを見出し、本願発明に至ったものである。この異方性材料は、たとえば、これまで困難であった有機結晶の直交する３つの結晶軸それぞれの方向からの物性を効率良く取り出すことを可能にするものである。
【００２９】
そこで以下に実施例を示し、さらに詳しく発明の実施の形態について説明する。もちろん以下の例によって発明が限定されることはない。
【実施例１】
【００３０】
DAST (trans-4-[4-(dimethylamino)]stilbezolium-p-toluenesulfonate)の微結晶分散系は、５mM のn-dodecyl-trimethyl ammonium chloride を含む５mM DASTエタノール溶液０．０５ mlを５mlのlauryl acrylate monomerに攪拌しながら注入することによって作製された（図４）。DAST微結晶の配向挙動は、電場（E）および磁場（B）の両方が印加可能な中で分光学的手法を用いて観測した。図５に測定セルの簡略図を示す。配向挙動観測のために、磁場の方向に対して平行な偏光（０deg.）を用い、磁場と電場が両方フォークト配置の場合 （１）［図５（ａ）］と磁場がフォークト配置、電場が磁場に対して垂直に印加する配置の場合（２）［図５（ｂ）］の偏光スペクトル、また磁場の方向に対して垂直な偏光（９０deg.）を用い、磁場と電場が両方フォークト配置の場合（３）［図５（ａ）］と磁場がフォークト配置、電場が磁場に対して垂直に印加する配置の場合（４）［図５（ｂ）］の偏光スペクトルの測定を行なった。例えば、磁場が最大２T、電場が最大DCで０．２kV／８mmで印加させて、（DAST微結晶の）配向挙動を観測した。
【００３１】
外場による有機ナノ結晶の何らかの配向が起これば、可視紫外偏光スペクトルに変化が生じる。この観点を利用して外場下におけるナノ結晶の可視紫外偏光スペクトル測定を行なった。図６に磁場および電場下におけるDAST微結晶分散系の偏光スペクトルを示す。磁場または電場のみを印加させた場合には、すでに報告されているように、（１）および（２）の磁場印加のみのときは吸光度の増加が観測され、（３）および（４）のときは吸光度の減少が観測された。（１）および（３）の電場印加のみのときは吸光度の増加が観測され（図６ab）、（２）および（４）の電場印加のみのときは吸光度の減少が観測された（図６cd）。
【００３２】
また（１）の場合、磁場または電場が印加されているとき、さらに電場または磁場が同時印加されると吸光度の増加が観測された（図６ｅ）。これは、微結晶に電場と磁場が同方向に印加されることで、結晶の双極子相互作用と反磁性相互作用の両方が一致する異方的配向状態に変化したことを示した。（２）の場合、磁場と電場の両方が印加されると、全く外場が印加されないときに比べて吸収極大波長の吸光度が減少し、５００nm以下および６００nm以上の吸光度の増加が観測された（図６ｆ）。これは反磁性的異方性と電気双極子相互作用による異方性が相反する形となり、相互の強い吸収帯が波長に現れたためである。（４）の場合、磁場と電場の両方が印加されると、異方的配向した微結晶の吸収遷移モーメントが最も小さいところに偏光が入射されるために吸光度の大きな減少が観測された（図６ｇ）。このように電場と磁場を同時に印加すると、微結晶は電場による双極子相互作用による異方的配向と磁場による反磁気的異方性配向を両方受けた配向状態をとることが明らかとなった。
【実施例２】
【００３３】
次に、２軸配向されたDASTの微結晶分散系バルク重合体の作製の実施例ついて述べる。DASTの微結晶分散系の作製は、実施例１に従って同様に作製された。微結晶分散系の配向固定化は、基本的には前記特許文献３に示された方法と同様に行われた。光硬化は、実施例１で作製された分散系に、例えば光重合開始剤としてベンゾインイソプロピルエーテルを加えて（例えば０．１mol/l）、窒素ガス置換後、図５に示される方向から磁場（超伝導磁石を用いて最大１７テスラ）と電場（ACまたはDC）を同時に印加させながら、超高圧水銀灯照射により行われた。図７に例えば磁場１５テスラと電場AC３kV/cmを同時印加させて作製した、 DAST微結晶分散系バルク重合体の（１）、（２）、（３）、（４）、（５）[磁場と電場が両方ファラデー配置で偏光子が０deg.の場合]、（６）［９０deg.の場合]、（７）［磁場がファラデー配置、電場が磁場に対して垂直に印加する配置で偏光子が０deg.の場合］、（８）[９０ deg.の場合]の配置における偏光スペクトルを示す。
【００３４】
磁場印加時の配向による偏光スペクトル強度の差、約０．４（Y. kaneko, S. Shimada, T. Fukuda, T. Kimura, H. Yokoi, H. Matsuda, T. Onodera, H. Kasai, S. Okada, H. Oikawa, and H. Nakanishi, Adv. Mater. 2005, 17, 160-163.）に比べると、磁場と電場を同じ方向に同時に印加した場合（図７の（３）と（１）の吸収強度の差、約０．６１）のほうが大きくなった。また、磁場に対して垂直方向から電場を印加した時（図７の（２）と（４）の吸収強度の差、約０．６５）は、結晶の双極子相互作用と反磁性相互作用の両方が一致する異方的配向状態に変化したためにさらに増加した。実施例１の場合と少し結果が異なるのは、磁場１５テスラと電場AC３kV/cmを同時印加させた場合、磁場の強度が、電場の強度よりも大きいため、配向が反磁性相互作用に支配的であったためである。つまり、微結晶の配向は、印加磁場の強度と印加電場の強度のバランスで如何様にも決めることができる。このように、磁場と電場を同時に印加することにより微結晶の2軸を制御でき、その配向状態を保持した微結晶分散系重合体を作製することができた。
【産業上の利用可能性】
【００３５】
本発明による有機微結晶配向分散体は、誘電体、磁性体、カラ−フィルタ−や有機二次非線形光学材料、様々な光学・表示材料として有用な、有機色素または有機顔料微粒子の分散系からなる新しい有機微結晶配向分散体として用いることができ、本発明による有機微結晶の配向制御方法はそれらの有機微結晶配向分散体の製造に必要な有機微結晶の直交する３つの結晶軸の配向制御法として利用することができる。
【図面の簡単な説明】
【００３６】
【図１】有機微結晶分散系中の結晶の乱雑な配向状態を例示した図である。
【図２】有機微結晶分散系に磁場あるいは電場を印加することにより結晶が１つの結晶軸に沿って配向した状態を例示した図である。
【図３】有機微結晶分散系に電場と磁場を同時印加することにより直交した３つの結晶軸に関して結晶が配向した有機微結晶配向分散体の概念を模式的に例示した図である。
【図４】有機微結晶分散系の作製方法を例示した図である。
【図５】有機微結晶分散系への電場と磁場の印加方向と吸収スペクトル測定の位置関係を示した模式図である。
【図６】実施例1で作製した磁場と電場印加下におけるDAST微結晶分散系の偏光スペクトルの吸光度変化を示した図である。
【図７】実施例２で作製した磁場と電場印加下におけるDAST微結晶分散系バルク重合体の偏光スペクトルの吸光度変化を示した図である。
【図１】
0004781803.tif 000002
【図２】
0004781803.tif 000003
【図３】
0004781803.tif 000004
【図４】
0004781803.tif 000005
【図５】
0004781803.tif 000006
【図６】
0004781803.tif 000007
【図７】
0004781803.tif 000008